(57)【要約】【課題】  鏡面仕上性に優れた高硬度ステンレス鋼およびその製造方法を提供する【解決手段】  質量％でＣ：０．０５％以下、Ｓｉ：１．５〜３．５％未満、Ｍｎ：３．０％以下、Ｃｒ：６．０〜１２．０％、Ｎｉ：４．０〜１０．０％、Ｃｏ：１０．０％以下、Ｃｕ：６．０％以下、Ｔｉ：０．５〜３．０％、Ａｌ：２．０％以下（０％を含む）を含有し、Ｍｏは１．０％以下に、Ｎは０．０１％以下に規制され、残部はＦｅおよび不可避的不純物からなるステンレス鋼である。好ましくは、硬さが５９ＨＲＣ以上であって、１．０％以下のＮｂおよび／または１．０％以下のＴａを含有してもよい。あるいはさらに、０．１％以下のＺｒを含有してもよい。  本発明のステンレス鋼の製造方法は、上記の成分組成鋼を消耗電極式再溶解法により得た後、１０００〜１１５０℃の固溶化処理を行い、４００〜５５０℃の時効処理を行うことによって５９ＨＲＣ以上の硬さに調質する。【選択図】図１
2007146273.tif 000002
【特許請求の範囲】
【請求項１】
質量％でＣ：０．０５％以下、Ｓｉ：１．５〜３．５％未満、Ｍｎ：３．０％以下、Ｃｒ：６．０〜１２．０％、Ｎｉ：４．０〜１０．０％、Ｃｏ：１０．０％以下、Ｃｕ：６．０％以下、Ｔｉ：０．５〜３．０％、Ａｌ：２．０％以下（０％を含む）を含有し、Ｍｏは１．０％以下に、Ｎは０．０１％以下に規制され、残部はＦｅおよび不可避的不純物からなることを特徴とする鏡面仕上性に優れた高硬度ステンレス鋼。
【請求項２】
質量％でＳｉ：２．０〜３．０％未満であることを特徴とする請求項１に記載の鏡面仕上性に優れた高硬度ステンレス鋼。
【請求項３】
質量％でＭｏを０．５％以下に規制したことを特徴とする請求項１または２に記載の鏡面仕上性に優れた高硬度ステンレス鋼。
【請求項４】
質量％でＮｂ：１．０％以下であることを特徴とする請求項１ないし３のいずれかに記載の鏡面仕上性に優れた高硬度ステンレス鋼。
【請求項５】
質量％でＴａ：１．０％以下であることを特徴とする請求項１ないし４のいずれかに記載の鏡面仕上性に優れた高硬度ステンレス鋼。
【請求項６】
質量％でＺｒ：０．１％以下であることを特徴とする請求項１ないし５のいずれかに記載の鏡面仕上性に優れた高硬度ステンレス鋼。
【請求項７】
硬さが５９ＨＲＣ以上であることを特徴とする請求項１ないし６のいずれかに記載の鏡面仕上性に優れた高硬度ステンレス鋼。
【請求項８】
消耗電極式再溶解法を行うことにより得た、質量％でＣ：０．０５％以下、Ｓｉ：１．５〜３．５％未満、Ｍｎ：３．０％以下、Ｃｒ：６．０〜１２．０％、Ｎｉ：４．０〜１０．０％、Ｃｏ：１０．０％以下、Ｃｕ：６．０％以下、Ｔｉ：０．５〜３．０％、Ａｌ：２．０％以下（０％を含む）を含有し、Ｍｏは１．０％以下に、Ｎは０．０１％以下に規制され、残部はＦｅおよび不可避的不純物のステンレス鋼を、５９ＨＲＣ以上の硬さに調質することを特徴とする鏡面仕上性に優れた高硬度ステンレス鋼の製造方法。
【請求項９】
ステンレス鋼は、質量％でＮｂ：１．０％以下であることを特徴とする請求項８に記載の鏡面仕上性に優れた高硬度ステンレス鋼の製造方法。
【請求項１０】
ステンレス鋼は、質量％でＴａ：１．０％以下であることを特徴とする請求項８または９に記載の鏡面仕上性に優れた高硬度ステンレス鋼の製造方法。
【請求項１１】
ステンレス鋼は、質量％でＺｒ：０．１％以下であることを特徴とする請求項８ないし１０のいずれかに記載の鏡面仕上性に優れた高硬度ステンレス鋼の製造方法。
【請求項１２】
調質は、１０００〜１１５０℃の固溶化処理を行い、４００〜５５０℃の時効処理を行うことを特徴とする請求項８ないし１１のいずれかに記載の鏡面仕上性に優れた高硬度ステンレス鋼の製造方法。
【発明の詳細な説明】
【技術分野】
【０００１】
本発明は、耐食性に優れたステンレス鋼の鏡面性、及び硬さを向上させたことで、特に光ディスクや光学レンズ等の、極めて高い表面精度を要求されるプラスチックやガラス部品の超鏡面成形に使用する耐腐食摩耗金型等に最適なステンレス鋼と、その製造方法に関するものである。
【背景技術】
【０００２】
従来、ＣＤ、ＤＶＤメディア等の光ディスク樹脂成形の分野、光学レンズ用樹脂又はガラス成形の分野、液晶導光板等の光学部品用樹脂成形の分野には、ＪＩＳ鋼種のＳＵＳ４２０Ｊ２又はそれに類似するステンレス鋼を切削加工及び研削加工した金型が用いられていた。プラスチックの光学部品など極めて精度の要求される場合には、上記ＳＵＳ４２０Ｊ２相当鋼にＮｉ−Ｐなどのアモルファスめっきを行ったのち、ダイヤモンドバイトによる切削加工を行って成形面に仕上げる場合もあった。不純物の少ない銅合金を同様に切削加工して仕上げる場合もあった。
【０００３】
一方、耐食性と硬度を両立させる材料として、ＳＫＤ１１系やＳＵＳ４４０Ｃ系がある。そして、例えばＣが０．０８質量％（以下、％と示す）以下でＳｉを２．０〜５．０％、Ｃｒを６．０〜１０．０％含む析出硬化系ステンレスが提案されている。そして、このステンレス鋼に、さらに適量のＭｎ，Ｎｉ，Ｍｏ，Ｃｕ，Ｎｂ，Ｔａ，Ｔｉ，Ｃｏを添加して、高硬度の達成を目的とした改良鋼が提案されている（特許文献１）。
【特許文献１】特開２００１−１０７１９４号公報
【発明の開示】
【発明が解決しようとする課題】
【０００４】
上述した光ディスクや光学部品成形用の金型のうち、ＳＵＳ４２０Ｊ２からなるものは耐食性と高硬度の点である程度のレベルが得られる点では有利であるものの、達成される硬度はせいぜい５５ＨＲＣが限界であり、使用中の成形ショットを重ねた際の耐摩耗性が不十分であるという問題があった。Ｎｉ−Ｐめっきや銅合金を適用したものでは、更に硬さが低く、長期安定成形に不利となる。
【０００５】
また、ＳＵＳ４２０Ｊ２レベルの耐食性は、水冷を要する光ディスク成形用や、使用中に腐食性ガスを発生するようなプラスチック成形用といった金型の場合だと、長期量産する為に十分とはいえない問題もあった。更に、ＳＵＳ４２０Ｊ２は組織中にミクロンオーダーの大きなクロム炭化物析出を伴う為、成形面には厳密な平滑鏡面が得られにくい問題点もあった。この問題は、サブナノオーダーの平均面粗さを目指す次世代高密度光ディスクを実用化する上で大きな問題となる。
【０００６】
一方、高硬度（５８ＨＲＣ以上）と耐食性を求められる用途に従来使用されているＳＫＤ１１系やＳＵＳ４４０Ｃ系の溶製鋼、または粉末鋼においても、水冷を要する光ディスク成形用や、使用中に腐食性ガスを発生するようなプラスチック成形用といった金型において、長期量産する為に耐食性は十分ではなかった。また、これらの材料は硬質の合金炭化物を含んでいるため、超鏡面仕上性となると、改良の余地がある。
【０００７】
そして、特許文献１に記載の改良鋼は、高硬度と高耐食性の両立という点で従来鋼より優れた材料ではあるが、その達成される最高硬さは、径２０ｍｍの丸棒という小さな鋼片を用いての、しかも固溶化処理時の冷却条件には高硬度化に有利な水冷（急冷）を採用してでさえ、その後の時効処理で５８ＨＲＣの辺りが限界である。実際に使用される光ディスクや光学部品成形用の金型となれば、このような小さな鋼片では対応が難しく、しかも固溶化処理時の冷却条件も熱処理歪を抑制するための空冷等の徐冷が望ましい。特許文献１の改良鋼の場合、実際に想定される上記の実金型条件を適用すれば、それこそ達成硬さは５８ＨＲＣにも満たない。
【０００８】
加えて、特許文献１に記載の改良鋼が達成する鏡面性は、従来鋼よりは優れてはいるものの、組織中に炭化物より軟らかいラーベス相が多く析出している。高硬度の組織を得ることは、優れた鏡面性の達成に重要な要件であることから、光ディスクや光学部品成形用の超鏡面仕上性が要求される分野において、特許文献１の改良鋼には更なる改良の余地がある。
【０００９】
本発明の目的は、上記の課題を解決した、特には極めて高い表面精度が要求されるプラスチックまたはガラス部品を成形する特殊な金型等の、工具や部品分野に最適な、鏡面仕上性に優れた高硬度ステンレス鋼およびその製造方法を提供することである。
【課題を解決するための手段】
【００１０】
本発明者は、上記の課題を検討した結果、耐食性と高硬度、そして他の金型用途には類のない極めて平滑鏡面の成形面こそが求められる、上記のような特殊な金型材料にも適用するためにこそ、Ｍｏ量の規制、及び最適量のＳｉ量が添加されたステンレス鋼が最適であることを突きとめた。そして、固溶化処理の冷却に空冷といった徐冷条件を適用しても５９ＨＲＣ以上、それこそ水冷といった急冷条件であれば６１ＨＲＣもの高硬さが達成できる成分組成を見いだすと共に、これらのステンレス鋼こそは、消耗電極式再溶解法により得ることが、本発明の効果を発揮するために最適であることも見いだし、本発明に到達した。
【００１１】
すなわち本発明は、質量％でＣ：０．０５％以下、Ｓｉ：１．５〜３．５％未満、Ｍｎ：３．０％以下、Ｃｒ：６．０〜１２．０％、Ｎｉ：４．０〜１０．０％、Ｃｏ：１０．０％以下、Ｃｕ：６．０％以下、Ｔｉ：０．５〜３．０％、Ａｌ：２．０％以下（０％を含む）を含有し、Ｍｏは１．０％以下に、Ｎは０．０１％以下に規制され、残部はＦｅおよび不可避的不純物からなることを特徴とする鏡面仕上性に優れた高硬度ステンレス鋼である。好ましくはＳｉ：２．０〜３．０％未満あるいはさらにＭｏは０．５％以下に規制される。１．０％以下のＮｂあるいはさらに１．０％以下のＴａまたは、０．１％以下のＺｒを含有してもよい。更に好ましくは、硬さが５９ＨＲＣ以上のステンレス鋼である。
【００１２】
そして本発明は、消耗電極式再溶解法を行うことにより得た、質量％でＣ：０．０５％以下、Ｓｉ：１．５〜３．５％未満、Ｍｎ：３．０％以下、Ｃｒ：６．０〜１２．０％、Ｎｉ：４．０〜１０．０％、Ｃｏ：１０．０％以下、Ｃｕ：６．０％以下、Ｔｉ：０．５〜３．０％、Ａｌ：２．０％以下（０％を含む）を含有し、Ｍｏは１．０％以下に、Ｎは０．０１％以下に規制され、残部はＦｅおよび不可避的不純物のステンレス鋼を、５９ＨＲＣ以上の硬さに調質することを特徴とする鏡面仕上性に優れた高硬度ステンレス鋼の製造方法である。ステンレス鋼は１．０％以下のＮｂあるいはさらに１．０％以下のＴａまたは、０．１％以下のＺｒを含有してもよい。上記の調質に好ましくは、１０００〜１１５０℃の固溶化処理を行い、４００〜５５０℃の時効処理を行うものである。
【発明の効果】
【００１３】
本発明によれば、耐食性に優れる高硬度ステンレス鋼の超鏡面仕上性と耐摩耗性を飛躍的に改善することができることから、特に金型に適用することで、光ディスクや光学レンズ等の極めて表面精度を要求されるプラスチックまたはガラス部品の長期安定成形の実用化にとって欠くことのできない技術となる。
【発明を実施するための最良の形態】
【００１４】
上述したように、本発明の重要な特徴は、優れた耐食性に加えて、最適量のＳｉ量を添加したステンレス鋼とし、更には他の構成元素の種類および最適量、特にはＭｏの作用効果を見直したステンレス鋼とすることで、高硬度と超鏡面仕上性、そして耐摩耗性をも大きく改善できたところ、更には、このステンレス鋼に最適な製造方法をも見いだしたところにある。
【００１５】
まず、本発明の成分組成について説明する。
ステンレス鋼の高硬度化手法としては、その組織中への硬質炭化物の析出作用を採用すると、超鏡面性が得られ難いことは上述の通りである。そこで、本発明のステンレス鋼では、その組織中には炭化物よりは適度に軟らかい金属間化合物を微細に析出させ、炭化物は低減かつ微細にすることにより、超鏡面性及び高硬度を得るものである。このためにステンレス鋼中のＣ量の調整は重要であり、Ｃを０．０５％以下に管理することによって鋼組織中の硬質炭化物を低減しかつ、析出サイズをサブミクロンオーダーに抑え、超鏡面仕上性を実現することができる。好ましくは０．０２％以下、更に好ましくは０．０１％未満である。
【００１６】
Ｓｉは、本発明のステンレス鋼に強度を与える主要な元素である。そして、本発明の想定する金型用途にも適用するためには重要な、鏡面仕上性を実現するための根幹元素である。即ち、従来の炭化物による析出強化機構に頼らずに、Ｃｒ、Ｎｉ、Ｃｏ、Ｔｉと共にＧ相を形成するという析出強化機構に寄与することで、優れた鏡面仕上性を得るものである。また、マトリックスに固溶したＳｉは耐食性（特に耐硫酸）を高める効果もある。１．５％未満ではその効果が不十分であるが、３．５％以上であると数十ミクロンオーダーの大きなラーベス相が多く析出して、それ自体が鏡面仕上性を劣化させると共に、Ｓｉや他の強化元素もラーベス相にとられるため、過剰に添加しても効果はない。よって、本発明では１．５〜３．５％未満と規定した。好ましくは２．０〜３．０％である。
【００１７】
Ｍｎは、鋼の脱酸剤として働き、０．０５％以上の含有が好ましいが、多すぎると組織中のオーステナイト量が増加しすぎて、所定の硬度が得られにくくなる。よって、Ｍｎは３．０％以下とする。好ましくは０．８％以下である。
【００１８】
Ｃｒは、ステンレス鋼の耐食性を確保するための不可欠な成分であって、本発明の金型用途をも考慮すれば、６．０％未満では耐食性が不十分である。また、Ｓｉ、Ｎｉ、Ｃｏ、Ｔｉと共にＧ相を形成し、析出強化に寄与する。しかし、１２．０％を超えると所定の硬度、望ましくは５９ＨＲＣ以上の硬度が得られにくくなるため為、Ｃｒは６．０〜１２．０％とした。
【００１９】
Ｎｉは、鋼に耐食性を付与するとともに、Ｃｒとのバランスで鋼の相変態を望ましい形態に、すなわち固溶化熱処理冷却時にオーステナイト単相から低炭素マルテンサイト単相へと変態させる作用を有する元素である。そして、Ｓｉ、Ｃｒ、Ｃｏ、Ｔｉと共にＧ相を形成し、析出強化に寄与する。しかし、多過ぎるとオーステナイト量が増大しすぎて、所定の硬度が得られにくくなる。よって、本発明のＮｉは、４．０〜１０．０％とする。
【００２０】
Ｃｏは、耐食性の改善に加えて、Ｓｉ、Ｃｒ、Ｎｉ、Ｔｉと共にＧ相を形成し、析出強化に寄与する重要な元素である。しかし、過多の含有は機械加工性を損なうので、１０．０％以下とする。
【００２１】
Ｃｕは、固溶化処理後の時効の際には、析出硬化に寄与すると共に、耐食性も向上させる。しかしながら、多くの含有は熱間加工性を損なうので、規制管理の重要な元素でもある。本発明では６．０％以下とするが、実金型に要する素材寸法に対応し得るためにも、望ましくは２．０％以下である。
【００２２】
Ｔｉは、固溶化および時効処理による硬さ調質の際の、時効硬化に寄与する主要な元素の一つである。即ち、Ｓｉ、Ｃｒ、Ｎｉ、Ｃｏと共にＧ相を形成し、析出強化に寄与する重要な元素である。従って、０．５％以上の含有とする。しかし、多く含有すると靭性を低下させ、更に、数十ミクロンオーダーの大きなラーベス相が多くなり、それ自体が鏡面仕上性を劣化させると共に、Ｔｉや他の強化元素もラーベス相にとられるため、過剰に添加しても効果はない。さらに、過剰のＴｉは炭化物や窒化物等を形成し、鏡面仕上性に悪影響を及ぼす。よって、本発明では０．５〜３．０％とする。望ましくは１．０〜２．５％である。
【００２３】
Ａｌは、鋼の脱酸剤として働く元素である。すなわち、本発明が採用する強化機構は硬質炭化物の導入に頼るものではなく、逆に炭化物は鏡面仕上性に悪影響を及ぼすことから低減する必要がある為、Ｃは０．０５％以下、望ましくは０．０１％未満にまで規制する。従って、Ｃによる脱酸が行えないため、Ａｌによる脱酸は有効である。しかし、多くのＡｌ含有は靭性を低下させるので、本発明のＡｌは２．０％以下とする。望ましくは０．５％以下である。
【００２４】
加えて、Ａｌは、一方では、Ａｌ２Ｏ３やＡｌ／Ｍｇ複合酸化物の形成により鋼としての鏡面仕上性を劣化させることが懸念されるので、例えば脱酸後には、溶湯からは極力除去することが望ましい。または、消耗電極式再溶解法を積極的に導入することで、Ａｌ脱酸自体を省略することもできる。
【００２５】
Ｍｏは、耐食性を向上させると同時に、固溶化および時効処理による硬さ調質の際の時効硬化に寄与するものとして、従来添加のされてきた元素である。しかし、Ｍｏを添加するに伴い、数十ミクロンオーダーの大きなラーベス相が多くなり、これは鏡面仕上性を劣化させる。そして、Ｍｏに加え、他の強化元素もラーベス相にとられることから、これは高硬度化に悪影響を及ぼすこととなる。よって、本発明では、Ｍｏは１．０％以下に規制することこそが重要であって、望ましくは０．５％以下、さらに望ましくは０．４％未満に規制する。
【００２６】
Ｎは、Ｔｉ等と窒化物、炭窒化物を形成し、鏡面仕上性に悪影響を及ぼすことから、０．０１％以下に規制する必要がある。望ましくは０．００５％以下、さらに望ましくは０．００３％以下に規制する。
【００２７】
そして、本発明の成分組成において特に重要となるのが、含有するＳｉは低領域で管理すると共に、Ｍｏは規制するという、ＳｉとＭｏの複合管理である。つまり、Ｍｏの作用効果を見直して、Ｍｏは１．０％以下に規制すること、及び１．５〜３．５％未満という最適量のＳｉ量領域を突きとめることにより、大きなラーベス相の析出を抑えることができる。そして、固溶化処理の冷却条件に水冷や油冷を適用しなくとも、空冷条件で十分な使用硬さ、具体的には５９ＨＲＣ以上という高硬さを達成でき、問題の熱処理歪も小さくすることができる。そして、当然に水冷や油冷を適用してもよく、この場合であれば、６１ＨＲＣにも達する、更なる高硬さを達成できる。
【００２８】
また、本発明の上記ステンレス鋼は、必要に応じて、Ｎｂおよび／またはＴａを含んでもよい。Ｎｂは、ステンレス鋼の時効硬さを上昇させる効果があるが、過多の含有だと数十ミクロンオーダーの大きなラーベス相が多くなり、やはり鏡面仕上性が劣化し、Ｎｂや他の強化元素をとられるため、過剰に添加しても効果はない。よって、添加あるいは含有するとしても１．０％以下が望ましい。更に望ましくは０．５％以下である。なお、上記の効果を得るにあたっては、０．１％以上の含有が望ましい。
【００２９】
Ｔａも、Ｎｂ同様に、ステンレス鋼の時効硬さを上昇させる効果があるが、やはり過多の含有は鏡面仕上性に悪影響を生じる。よって、添加あるいは含有するとしても１．０％以下が望ましい。更に望ましくは０．５％以下である。なお、上記の効果を得るにあたっては、０．１％以上の含有が望ましい。
【００３０】
あるいはさらに、本発明のステンレス鋼は、必要に応じて、Ｚｒを含んでもよい。Ｚｒは、鏡面に仕上げた時にピンホールの原因となるＡｌ２Ｏ３やＡｌ／Ｍｇ複合酸化物をＺｒＯ２に置換することによってピンホールを発生しないようにする効果があるが、過多の含有の場合、数十ミクロンオーダーの大きなラーベス相やＺｒ系介在物が多くなり、やはり鏡面仕上性が劣化する。よって、添加あるいは含有するとしても０．１％以下が望ましい。更に望ましくは０．０８％以下であるが、上記の効果を得るにあたっては、０．０１％以上の含有が望ましい。
【００３１】
更に上述したように、本発明のステンレス鋼は、その硬さが５９ＨＲＣ以上のものを採用することが望ましく、そしてこれを達成しているところにも重要な特徴がある。５９ＨＲＣ以上の硬度は鏡面磨きの粗研磨時にキズをつけ難くし、鏡面仕上げを容易にすると同時に耐摩耗性をも改善できるものである。そして、このような高硬度を達成するためにも、上記のステンレス鋼の成分組成は重要な要素である。よって、本発明のステンレス鋼をプラスチックやガラス部品等の、極めて高い表面精度が要求される製品の成形用金型に適用すれば、該硬さに調質し、切削加工又は研削・研磨加工やラッピング加工等の機械加工を施した成形面は、優れた超超鏡面仕上性と成形時の耐摩耗性を有する。
【００３２】
そして、本発明のステンレス鋼は、それを構成する上記の成分組成に加えて、例えばそれが消耗電極式再溶解法により得られたものであることが望ましい。すなわち、真空アーク再溶解法（ＶＡＲ）やエレクトロスラグ再溶解法（ＥＳＲ）といった消耗電極式再溶解法を行うことにより得られた本発明のステンレス鋼は、それを機械加工する際には、鏡面仕上げ時のピンホール発生要因となるアルミナ等の非金属介在物が低減されており、より安定した超鏡面仕上性を実現できる。消耗電極式再溶解法は１回又は複数回行ってもよく、それにより得られた鋼塊には鍛造や圧延等による熱間加工を行ってもよい。
【００３３】
上記で得られた、本発明の成分組成の鋼塊を、鏡面仕上性に優れた５９ＨＲＣ以上の高硬度のステンレス鋼に調質するためには、１０００〜１１５０℃の固溶化処理を行った後、４００〜５５０℃の時効処理を行うことが望ましい。１０００℃未満の固溶化処理ではラーベス相が固溶せず、鏡面仕上性、及び高硬度化に悪影響を及ぼし、１１５０℃を超える固溶化処理では、結晶粒が粗大化し、靭性が低下する。また、４００℃未満の時効処理では、析出硬化相が析出しない為、５９ＨＲＣ以上の硬さが得られ難く、５５０℃を超える時効処理では、過時効となり、やはり５９ＨＲＣ以上の硬さが得られ難い。なお、本発明の調質においては、その固溶化処理後、サブゼロ処理を行ってから時効処理を行ってもよい。
【実施例１】
【００３４】
本発明のステンレス鋼の効果を示すにあたり、本実施例１では、固溶化処理の冷却条件に従来適用されてきた水冷を適用した場合の評価をする。まず真空誘導炉溶解（試料Ｎｏ．４は真空アーク再溶解）によって得た鋼塊を熱間加工して、表１に示す化学成分（ｍａｓｓ％）の、残部Ｆｅおよび不可避的不純物でなる試料（寸法は１５×１５×３０ｍｍ）を準備した。そして、これら試料に固溶化処理（１１００℃）、サブゼロ処理（−７８℃）、時効処理（４８０℃）の調質を行って、達成される硬さを評価した。なお、試料Ｎｏ．１０は、真空アーク再溶解によって得た鋼塊を径２００ｍｍに熱間加工し、固溶化処理（１１００℃）、時効処理（４９０℃）の調質を行った、大型の試料である。試料Ｎｏ．１１は、Ａｌ脱酸を行わなかった以外は、試料Ｎｏ．１０に同じ製法で作製した、大型の試料である。これらの試料は後述の実施例２，３での評価に用いる。
【００３５】
ここで、上記の固溶化処理の際の冷却は、水冷によるものとは別に、半冷１５分の冷却速度に調整しても行った。半冷とは、固溶化処理温度から（固溶化処理温度＋室温）の半分の温度まで冷却するのに要する時間のことである。そして、本実施例１においては、本発明のステンレス鋼が既述の実金型に適用された場合の径３００ｍｍの鋼材が油冷される時の冷却速度に相当する半冷１５分の条件も適用した。得られた硬さを表２に示す。また、試料Ｎｏ．１，２，３，１２については、その半冷１５分を適用したものにつき、時効処理後のミクロ組織をそれぞれ図１〜４に示す。
【００３６】
【表１】
2007146273.tif 000003
【００３７】
【表２】
2007146273.tif 000004
【００３８】
そして、硬さを調整した各試料の鏡面仕上性を評価するために、光ディスク用金型の成形面加工に適用されている鏡面研磨を想定した条件（アルミナ艶出し仕上げ）での鏡面加工を施し、加工後面の鏡面度を評価した。鏡面度の評価は、良好な鏡面度を呈しているＳＵＳ４４０Ｃ相当粉末鋼（５９．８ＨＲＣ）の鏡面度（顕微鏡拡大写真［×９００倍］を図５に示す）を基準“○”とすることで、それより優れた鏡面度を呈したものを“◎”（図６）、若干の劣りが見られるが、使用上差支えのないものを“△”（図７）とした。なお、今回の準備試料においては、使用に耐え難い程の、鏡面度に劣る試料は無かった。結果を表３に示す。
【００３９】
【表３】
2007146273.tif 000005
【００４０】
表１の試料Ｎｏ．１〜９は、本発明を満たす鋼であり、試料Ｎｏ．５，６はそれぞれＮｂ，Ｔａを添加したものである。これらの試料は、Ｓｉの低域管理とＭｏの規制による複合効果によって、固溶化処理の冷却条件が半冷１５分においても６０ＨＲＣ以上、それこそ水冷においては、試料Ｎｏ．２，３，４で約６１ＨＲＣの硬さにまで達し、優れた高硬度特性が得られた。さらに、試料Ｎｏ．９の固溶化処理の冷却条件が水冷のものにおいては、６１．４ＨＲＣもの硬さが得られた。また、Ｎｂ，Ｔａを添加した試料Ｎｏ．５，６でも、固溶化処理の温度を１１５０℃で行うと、試料Ｎｏ．２，３，４と同等の硬さが得られる。そして、本発明を満たす鋼は、図１，２，３に試料Ｎｏ．１，２，３のミクロ組織を示す通りの、本発明のＳｉとＭｏの同時管理を採用したことによって、大きなラーベス相の析出がほぼ抑制されており、表３に示す通り、超鏡面仕上性にも優れた結果が得られた。
【００４１】
試料Ｎｏ．１２は、ＳｉおよびＭｏの高いものであるが、固溶化処理の冷却条件が半冷１５分においては５７ＨＲＣ程度であり、水冷においても５９ＨＲＣの硬さを達成できなかった。さらに、固溶化処理温度を１１５０℃に上げて、水冷を行った場合でも、５９ＨＲＣに到達するのが限界である。鏡面仕上性についてはＳＵＳ４２０Ｊ２等の従来鋼よりは優れているものの、ミクロ組織を図４に示す通り、数十ミクロンオーダーの大きなラーベス相が数多く析出しており、表３に示す通り、超鏡面仕上性を阻害する。
【００４２】
試料Ｎｏ．１３，１４は、試料Ｎｏ．１２のＳｉは低く管理したものの、Ｍｏは依然として高いものである。試料Ｎｏ．１３はＳｉが低い上にＴｉまでが比較的少ないため、固溶化処理の冷却条件が水冷においても硬さが５７ＨＲＣに満たない。試料Ｎｏ．１４は試料Ｎｏ．１３にＴｉを増やしたことによって、固溶化処理の冷却条件が半冷１５分において５９ＨＲＣを満足し、水冷においては６０ＨＲＣをも達成でき、硬度においては実金型への適用に十分満足する結果が得られた。しかし、鏡面仕上性については、Ｓｉを少なく制御したことによって、試料Ｎｏ．１２よりは大きなラーベス相の析出を抑制することができたが、やはり多量のＭｏを含有し、超鏡面仕上性を満足するためには不十分である。
【実施例２】
【００４３】
次に本実施例２では、固溶化処理の冷却条件に空冷を適用した場合の評価をする。これは、実金型の製造において熱処理歪を抑えるための、有効な冷却条件である。表１の試料Ｎｏ．2及びＮｏ．３において、固溶化処理（１１００℃）を行った後、時効処理（４８０℃）を行った。サブゼロ処理は行わなかった。そして、固溶化処理の冷却条件は、上記の通りの、実金型（径３００ｍｍ）での油冷を想定した半冷１５分のものに加えて、同じく実金型に適用される径２００ｍｍの鋼材が空冷される時の、遅い冷却速度に相当する半冷７０分の条件を適用した。それぞれの場合の硬さを表４に示す。そして、実際に径２００ｍｍの寸法を有する試料Ｎｏ．１０，１１については、その固溶化処理の冷却条件に空冷を適用したことから、半冷７０分相当の冷却速度である。
【００４４】
【表４】
2007146273.tif 000006
【００４５】
そして、硬さを調整した各試料の鏡面仕上性を評価するために、実施例１に同様の鏡面加工を施し、加工後面の鏡面度を評価した。鏡面度の評価は、実施例１においてのＳＵＳ４４０Ｃ相当粉末鋼（５９．８ＨＲＣ）の鏡面度を基準“○”としての、実施例１に同じ評価方法による。結果を表５に示す。
【００４６】
【表５】
2007146273.tif 000007
【００４７】
表２，４より、本発明を満たす試料Ｎｏ．２，３は、サブゼロ処理をしなくても５９ＨＲＣ以上の硬さが達成できる結果が得られた。さらに、実金型を想定した時の固溶化処理における、空冷以下の冷却速度（半冷７０分）であっても、５９ＨＲＣ以上の硬さが達成できる結果が得られた。そして、これらのミクロ組織であっても、図１〜３の試料Ｎｏ．１〜３に同様の、数十ミクロンオーダーのラーベス相の析出は抑えられており、表５に示す通り、超鏡面仕上性をも達成されたものである。試料Ｎｏ．１０，１１は、実際に空冷を適用したものであるが、６０ＨＲＣ以上の硬さが得られた。そして、ミクロ組織についても、数十ミクロンオーダーのラーベス相の析出は抑えられており、表５に示す通り、超鏡面仕上性をも達成した。
【実施例３】
【００４８】
本実施例３では、本発明を満たす試料Ｎｏ．１０（６０．５ＨＲＣ）、及び比較材として、硬さと鏡面仕上性の良いＳＵＳ４４０Ｃ相当粉末鋼（５９．９ＨＲＣ）について耐食性の評価を行った。耐食性の評価はＪＩＳ−Ｚ−２３７１の塩水噴霧試験法、及び試料（径１０ｍｍ、長さ２０ｍｍ）を５０℃、１質量％の酸（塩酸、硫酸、硝酸）２００ｍｌに２４時間浸漬し、その前後の重量減少分を腐食減量とする腐食減量テストを行った。本実施例３では、試験片有効面を３６０ｍｍ２としたレイティングナンバ法（ＪＩＳ−Ｚ−２３７１−付属書１；試験片有効面において、腐食欠陥の寸法及び数を０〜１０の数字で評価する方法。腐食面積率５０％を超えるものを０、全く腐食していないものを１０とする。）を用いて評価した塩水噴霧試験の結果を表６に、腐食減量テストの結果を表７に示す。
【００４９】
【表６】
2007146273.tif 000008
【００５０】
【表７】
2007146273.tif 000009
【００５１】
表６の塩水噴霧試験結果では、ＳＵＳ４４０Ｃ相当粉末鋼は、塩水噴霧５時間後の腐食面積率が２５％を超えており、２４時間以降においては５０％を超えている。しかし、本発明の試料Ｎｏ．１０は、２４０時間後においても全く腐食しておらず、優れた耐食性をも有することが分かる。表７の腐食減量テストでは、本発明の試料Ｎｏ．１０は、ＳＵＳ４４０Ｃ相当粉末鋼と比較し、各酸に対して明らかに耐食性があることが分かる。
【産業上の利用可能性】
【００５２】
高度の耐食性、鏡面性、及び高硬度を有する本発明のステンレス鋼は、光ディスクや光学レンズの成形用金型に加えて、同様の特性を必要とするガラス繊維等の強化剤を含有するＰＰＳ樹脂など、所謂スーパーエンプラの成形用金型としても適用できる。また、刃物や錠剤パンチ、精密機械部品等にも適用できる。
【図面の簡単な説明】
【００５３】
【図１】本発明鋼のミクロ組織の一例を示す顕微鏡写真である。
【図２】本発明鋼のミクロ組織の一例を示す顕微鏡写真である。
【図３】本発明鋼のミクロ組織の一例を示す顕微鏡写真である。
【図４】比較鋼のミクロ組織を示す顕微鏡写真である。
【図５】ＳＵＳ４４０Ｃ相当粉末鋼の鏡面加工面（評価○）を示す顕微鏡写真である。
【図６】本発明鋼の鏡面加工面（評価◎）の一例を示す顕微鏡写真である。
【図７】比較鋼の鏡面加工面（評価△）の一例を示す顕微鏡写真である。
【図１】
2007146273.tif 000010
【図２】
2007146273.tif 000011
【図３】
2007146273.tif 000012
【図４】
2007146273.tif 000013
【図５】
2007146273.tif 000014
【図６】
2007146273.tif 000015
【図７】
2007146273.tif 000016